КАТАЛИТИЧЕСКАЯ СИСТЕМА И СПОСОБ ПОЛУЧЕНИЯ РЕАКТОРНОГО ПОРОШКА СВЕРХВЫСОКОМОЛЕКУЛЯРНОГО ПОЛИЭТИЛЕНА

1. Каталитическая система для полимеризации этилена на основе замещенных бис(феноксииминных)титангалоидных комплексов общего строения I-V, активированная метилалюмоксаном, для получения реакторного порошка сверхвысокомолекулярного полиэтилена с улучшенной морфологией, способного перерабатываться в высокопрочные и сверхвысокомодульные волокна и ленты методом холодного формования, где комплекс имеет следующее строение:
1
2
где I R= третбутилэтилфенил; R=Н
1
2
II R= этилфенил; R=Н
1
2
III R= этилфенил; R=Me
1
2
IV R= изоборнил; R=Н
1
2
V R= третбутил; R=Н
2. Каталитическая система по п.1, отличающаяся тем, что в бис(феноксииминном) комплексе пентафторфенильная группа связана с иминным азотом, а в фенокси-группе в орто-положении находится - третбутилэтилфенил, а в пара-положении - водород.
3. Каталитическая система по п.1, отличающаяся тем, что в бис(феноксииминном) комплексе пентафторфенильная группа связана с иминным азотом, а в фенокси-группе в орто-положении находится - этилфенил, а в пара-положении - водород.
4. Каталитическая система по п.1, отличающаяся тем, что в бис(феноксииминном) комплексе пентафторфенильная группа связана с иминным азотом, а в фенокси-группе в орто-положении находится - этилфенил, а в пара-положении - метил.
5. Каталитическая система по п.1, отличающаяся тем, что в бис(феноксииминном)комплексах пентафторфенильная группа связана с иминным азотом, а в фенокси-группе в орто-положении находится - изоборнил, а в пара-положении - водород.
6. Способ получения реакторного порошка сверхвысокомолекулярного полиэтилена методом каталитической полимеризации, способного к переработке холодным формованием, отличающийся тем, что в качестве каталитической системы используют каталитическую систему по любому из пп.1-5.
7. Способ по п.6, отличающийся тем, что процесс полимеризации проводят при постоянной температуре в пределах 20-50°С и постоянном давлении этилена 0,2-0,4 МПа.
8. Способ холодного формования реакторного порошка сверхвысокомолекулярного полиэтилена, полученного полимеризацией этилена в присутствии каталитической системы, имеющей следующее строение:
1
2
где I R= третбутилэтилфенил; R=Н
II R<sup>1</sup>= этилфенил;
R<sup>2</sup>=Н
III R<sup>1</sup>= этилфенил;
R<sup>2</sup>=Me
IV R<sup>1</sup>= изоборнил;
R<sup>2</sup>=Н
V R<sup>1</sup>= третбутил;
R<sup>2</sup>=Н